(57)【特許請求の範囲】
【請求項１】
バインダー樹脂、顔料および溶剤を含有することを特徴とする熱ラミネート用スチレンフィルム用印刷インキ組成物であって、
バインダー樹脂が、
アクリル樹脂
ならびに
セルロース・アセテート・ブチレート（ＣＡＢ）樹脂および／またはセルロー  
ス・アセテート・プロピオネート（ＣＡＰ）
であって、
アクリル樹脂が、
重量平均分子量２万〜１３万
および
ガラス転移点（Ｔｇ）２０〜８０℃
および
メタクリル酸メチルおよびメタクリル酸ブチルを含むアクリルモノマーより合成されてなり、
アルコール系およびエステル系の有機溶剤に溶解あるいは分散されてなり、
かつ、
セルロース・アセテート・ブチレート（ＣＡＢ）樹脂が、
数平均分子量６万以下
であり、さらに、
セルロース・アセテート・プロピオネート（ＣＡＰ）樹脂が、
数平均分子量６万以下
であることを特徴とする熱ラミネート用スチレンフィルム用印刷インキ組成物。
【請求項２】
前記アクリル樹脂の固形分重量Ｗ１と
セルロース・アセテート・ブチレート（ＣＡＢ）樹脂の固形分重量およびセルロース・
アセテート・プロピオネート（ＣＡＰ）樹脂の固形分重量の合計量Ｗ２と
の比率がＷ１：Ｗ２＝３０：７０〜９９：１であることを特徴とする請求項１記載の熱ラミネート用スチレンフィルム用印刷インキ組成物。
【請求項３】
さらに、可塑剤、フェニル基またはキシリル基を有する樹脂および粘着付与剤から選ばれる１種以上を含むことを特徴とする請求項１または２に記載の熱ラミネート用スチレンフィルム用印刷インキ組成物。
【発明の詳細な説明】
【技術分野】
【０００１】
本発明は、ポリスチレンフィルムに対する印刷により意匠性付与を付与し、該フィルムとポリスチレンシートを熱圧着の工程を経て成型される食品用トレーの製造に好適なインキ組成物に関する。
【背景技術】
【０００２】
近年、包装物には装飾や表面保護のために印刷インキにより装飾が施されているのが一般的である。また、印刷インキの性能差による意匠性、高級感など印刷物の良し悪しによっては内容物に対する好感度や注目度、消費者の購買意欲をも左右し、そのまま製品の売り上げに直結するといっても過言ではない。
【０００３】
惣菜容器や弁当容器などの食品用トレーは、ポリスチレンフィルム（以下ＰＳフィルムと表記する）に意匠性の絵柄等を印刷し、該印刷フィルムを発泡のポリスチレンシートまたは耐衝撃性に優れたポリスチレンシート（以下ポリスチレンシートの総称をPSシートと表記する）とを熱圧着でラミネート（以降熱ラミネートと表記する）して作られる。この印刷用のインキとしては、アクリル樹脂やスチレン−アクリル共重合樹脂を主成分とする印刷インキ組成物が知られている。
【０００４】
食品トレーは惣菜容器等として食品が詰められコンビニエンスストアやスーパーマーケットなどで販売されている。食品トレーを製造する過程において、ＰＳフィルムにグラビア印刷された印刷物（以下印刷物と表記する）とＰＳシートの熱ラミネートの工程があるが、印刷物に使用したインキとＰＳシート間の熱ラミ強度が不十分であれば、熱ラミ加工時の温度や圧力の影響により、印刷物とＰＳシート間に気泡状の未接着部(以下ブリスターと表記する)が発生し、気泡ができたようになって食品トレーの意匠性を損なわれるため商品として好ましくない。
【０００５】
ブリスターの発生を改善する方法として、フィルムに対する印刷により絵柄等の意匠を付与した後に、その上面にメジウムと呼ばれる接着層を印刷またはコーティングする方法があるが、メジウムを塗工することで印刷工程が増えて煩雑になる、またコストの上昇が避けられないなどの問題があることから、実際上好ましい方法とは言い難い。
【０００６】
また、接着層を塗布せずにインキ／ＰＳシート間の熱ラミ強度を向上させようとすると、インキの主成分であるアクリル樹脂やスチレン−アクリル共重合樹脂を熱ラミネートの温度で、インキ／ＰＳシートが接着するように樹脂のガラス転移温度を調節する方法があるが、ブロッキング（インキ皮膜面同士がくっつく現象）のトラブルを起こしやすいという問題がある。さらにブロッキングを改善するために、インキ皮膜同士の接着を軽減するニトロセルロース樹脂を併用する方法が知られているが、アクリル樹脂との相溶性が乏しいことから保存安定性（インキ保存時に分離や沈殿が発生、粘度の上昇など）に乏しく、好ましい方法とは言い難い。即ち、接着層を用いず、接着層を用いない場合にはブロッキングを起こさないような印刷インキ組成物が求められている。
る。
【０００７】
特許文献１に記載のインキは、インキ組成物中にブロッキング防止成分が含まれていないため、印刷を施したフィルムの保管時にブロッキングし、作業性が良くない。
【０００８】
特許文献２に記載のインキは、ブロッキング防止にニトロセルロース樹脂を使用しているため、アクリル樹脂との相溶性不足から経時安定性が悪いことや、インキ成分中に界面活性剤を含有しているため、熱ラミネート強度が劣る。
【先行技術文献】
【特許文献】
【０００９】
【特許文献１】特開２００４−２８５２４５号公報
【特許文献２】特開２０００−３１３８３３号公報
【発明の概要】
【発明が解決しようとする課題】
【００１０】
本発明の課題は、フィルムに印刷してＰＳシートと熱ラミネートして成型される食品用トレーにおいて、該フィルムに印刷するインキであって、保存安定性を維持しつつも耐ブロッキング性の良好なスチレンフィルム用印刷インキ組成物を提供することである。
【課題を解決するための手段】
【００１１】
本発明は、樹脂組成としてバインダー樹脂が、アクリル樹脂ならびにセルロース・アセテート・ブチレート（ＣＡＢ）樹脂および／またはセルロース・アセテート・プロピオネート（ＣＡＰ）であって、アクリル樹脂が、重量平均分子量２万〜１３万およびガラス転移点（Ｔｇ）２０〜８０℃であり、かつ、セルロース・アセテート・ブチレート（ＣＡＢ）樹脂が、数平均分子量６万以下であり、さらに、セルロース・アセテート・プロピオネート（ＣＡＰ）樹脂が、数平均分子量６万以下であることを特徴とするスチレンフィルム用印刷インキ組成物が上記特性を満たすことを特徴とする。
【００１２】
すなわち、本発明は、バインダー樹脂、顔料および溶剤を含有することを特徴とする熱ラミネート用スチレンフィルム用印刷インキ組成物であって、
バインダー樹脂が、
アクリル樹脂
ならびに
セルロース・アセテート・ブチレート（ＣＡＢ）樹脂および／またはセルロー  
ス・アセテート・プロピオネート（ＣＡＰ）
であって、
アクリル樹脂が、
重量平均分子量２万〜１３万
および
ガラス転移点（Ｔｇ）２０〜８０℃
および
メタクリル酸メチルおよびメタクリル酸ブチルを含むアクリルモノマーより合成されてなり、
アルコール系およびエステル系の有機溶剤に溶解あるいは分散されてなり、
かつ、
セルロース・アセテート・ブチレート（ＣＡＢ）樹脂が、
数平均分子量６万以下
であり、さらに、
セルロース・アセテート・プロピオネート（ＣＡＰ）樹脂が、
数平均分子量６万以下
であることを特徴とする熱ラミネート用スチレンフィルム用印刷インキ組成物に関するものである。
【００１４】
また、本発明は、前記アクリル樹脂の固形分重量Ｗ１と
セルロース・アセテート・ブチレート（ＣＡＢ）樹脂の固形分重量およびセルロース・
アセテート・プロピオネート（ＣＡＰ）樹脂の固形分重量の合計量Ｗ２と
の比率がＷ１：Ｗ２＝３０：７０〜９９：１であることを特徴とする上記の熱ラミネート用スチレンフィルム用印刷インキ組成物に関するものである。
【００１５】
さらに、本発明は、さらに、可塑剤、フェニル基またはキシリル基を有する樹脂および粘着付与剤から選ばれる１種以上を含むことを特徴とする上記の熱ラミネート用スチレンフィルム用印刷インキ組成物に関するものである。
【発明の効果】
【００１６】
本発明のスチレンフィルム用印刷インキ組成物は、樹脂組成として、アクリル樹脂と、セルロース・アセテート・ブチレート（ＣＡＢ）樹脂および／またはセルロース・アセテート・プロピオネート（ＣＡＰ）とすることで、インキの保存安定性を維持しつつも、耐ブロッキング性の良好なインキを提供することが可能となった。
【発明を実施するための形態】
【００１７】
以下、本発明の実施の形態について更に詳細に説明する。
印刷インキ組成物のバインダー樹脂であるアクリル樹脂はモノマーとして、(メタ)アクリル酸、(メタ)アクリル酸エステル等を用いて合成される。（メタ）アクリル酸エステルとしては、(メタ)アクリル酸メチル、（メタ）アクリル酸エチル、 (メタ)アクリル酸プロピル、（メタ）アクリル酸ブチル、さらにブチル基以上の炭化水素鎖数を有する(メタ)アクリル酸アルキル、水酸基を有する（メタ）アクリル酸エステル、アミノ基を有する（メタ）アクリル酸エステル、エポキシ基を有する（メタ）アクリル酸エステル等が挙げられる。これらモノマーを１種または２種以上の使用することができる。その他、酢酸ビニルやブタジエンとの共重合体も使用できる。
本発明においては、メタクリル酸メチルおよび／またはメタクリル酸ブチルを含むアクリルモノマーを主骨格とする重合体が、熱ラミネート強度などの物性面、かつコストの点から好ましい。
【００１８】
また、アクリル樹脂の重量平均分子量は２万〜１３万であるが、特に３万〜１１万のものが好ましい。アクリル樹脂の重合平均分子量が２万未満になると、熱ラミネートの際にＰＳシートとの凝集力の低下傾向を示し、成型加工時にブリスターが発生するため好ましくなく、一方、重量平均分子量が１３万を超えると樹脂の粘度が高くなり印刷時にインキがうまく転移せず意匠性の悪い印刷物となるため好ましくない。
【００１９】
また、アクリル樹脂のＴｇは２０℃〜８０℃であるが、好ましくは３０〜６５℃である。アクリル樹脂のＴｇが２０℃未満であると、常温でアクリル樹脂が軟らかい状態となっているためブロッキングが発生しやすくなり好ましくなく、一方、Ｔｇが８０℃を超えると熱ラミネート時の熱圧着の熱で樹脂が軟らかくならず、ＰＳシートとの密着性が低下するため好ましくない。
【００２０】
さらに、アクリル樹脂は、アルコール系およびエステル系の有機溶剤に溶解あるいは分散されてなるものが印刷物の乾燥性の点から好ましい。アルコール系溶剤ではメタノールまたはエタノール、イソプロパノール、ノルマルプロパノールのいずれか１種またはこれらの混合溶剤であることが好ましく、エステル系溶剤では酢酸エチルまたはノルマル酢酸プロピルのいずれか１種またはこれらの混合溶剤であることが好ましい。
【００２１】
本発明においては、アクリル樹脂にＣＡＢ樹脂および／またはＣＡＰ樹脂を配合したところに特徴があり、ＰＳフィルムの印刷に特に適したビヒクル樹脂成分となる。また、本発明の印刷インキ組成物は、収縮フィルム用のＰＳフィルムなどの熱ラミネート用途以外の用途においても本発明を適用することができる。
【００２２】
ＣＡＢ樹脂、ＣＡＰ樹脂の数平均分子量は６万以下であるが、１万〜３万のものが好ましい。
ＣＡＢ樹脂、ＣＡＰ樹脂の数平均分子量は、分子量が低いほど樹脂の粘度が低下するが、所望の耐ブロッキング性が低下することはない。数平均分子量が６万を超えると樹脂の粘度が高くなり、印刷時にインキがうまく転移せず意匠性の悪い印刷物となるため好ましくない。
【００２３】
可塑剤、フェニル基、キシリル基を有する樹脂および粘着付与剤については、印刷インキ組成物中に添加することで、印刷インキ組成物中の樹脂および／またはＰＳフィルムおよび／またはＰＳシートのいずれか１種以上に対して可塑化、分子間相互作用の向上、粘着性の付与等の効果により、熱ラミネート強度を更に向上させるものである。
可塑剤については、印刷インキ組成物中に０．０１％〜５．０％、さらには０．０５％〜２％の添加量が好ましい。可塑剤の具体例としては、クエン酸エステル、フタル酸系、アジピン酸エステル系、セバシン酸エステル系、リン酸エステル系、ポリエステル系、トリメリット酸系等が挙げられる。
【００２４】
フェニル基、キシリル基を有する樹脂については、印刷インキ組成物中に０．０５％〜１５．０％、さらには０．１％〜５％の添加量が好ましい。フェニル基、キシリル基を有する樹脂の具体例としては、スチレン樹脂、スチレン−マレイン酸樹脂、スチレン−アクリル樹脂、キシレン樹脂、アルキルフェノール樹脂等が挙げられる。
粘着付与剤については、印刷インキ組成物に０．０５％〜１５．０％、さらには０．１％〜５％の添加量が好ましい。粘着付与剤の具体例としては、ロジン系樹脂、変性ロジン系樹脂、テルペン系樹脂、変性テルペン系樹脂、脂肪族系炭化水素樹脂などが挙げられる。
【００２５】
溶剤としては、ポリスチレンは耐溶剤性が低いため、酢酸エチルやノルマル酢酸プロピル、メタノール、エタノール、イソプロピルアルコール（ＩＰＡ）、ノルマルプロピルアルコール等の低級アルコールおよびエステルを使用し、エステル系溶剤の比率が３０〜７０質量部に対し、アルコール系溶剤の比率を３０〜７０質量部で混合した混合溶剤を使用することができる。また、遅乾性溶剤として、プロピレングリコールモノメチルエーテル、プロピレングリコールモノプロピルエーテル、プロピレングリコールモノメチルエーテルアセテート、ジエチレングリコールモノメチルエーテル、ジエチレングリコールモノブチルエーテル等が少量使用することができる。
【００２６】
本発明で使用される印刷インキ組成物には、粘度、流動性等印刷インキの特性維持と印刷面のスリップ性付与、つや出し、つや消し等の目的で体質顔料、ワックス、プラスチック微粉末を配合することができる。体質顔料としては、シリカ、アルミナ、タルク、炭酸カルシウム、沈降性バリウム等を使用することができる。ワックスとしては、ポリエチレン系ワックス、ポリプロピレン系ワックス、パーフルオロエチレン系ワックスを好適に使用することができる。
【００２７】
印刷構成としてはＰＳフィルム／印刷インキ層／ＰＳシートまたはＰＳフィルム／印刷インキ層／メジウム層／ＰＳシート、ＰＳフィルム／印刷インキ層／接着剤層／ＰＳシートなどがあるが、印刷工程の煩雑さやコストの点から、ＰＳフィルム／印刷インキ層／ＰＳシートの構成が好ましい。
【００２８】
本発明においては、アクリル樹脂、ＣＡＢ及び／またはＣＡＰ樹脂以外の樹脂成分として、本発明の上記作用効果を損なわない範囲で他樹脂を併用することができる。併用する樹脂としては、アクリル樹脂、ＣＡＢ及び／またはＣＡＰ樹脂と相溶性があり、グラビア印刷もしくは、フレキソ印刷インキに用いられるものは適宜併用することができる。
例えば、ポリウレタン樹脂、ポリビニルブチラール樹脂、硝化綿樹脂、塩素化ポリオレフィン樹脂、硝化綿樹脂、ケトン樹脂、エポキシ樹脂、エチレン−酢酸ビニル共重合樹脂、酢酸ビニル樹脂等が挙げられる。
【００２９】
本発明で使用される樹脂成分の割合は、アクリル樹脂の固形分重量Ｗ１とＣＡＢ樹脂の固形分重量およびＣＡＰ樹脂の固形分重量の合計量Ｗ２との比率がＷ１：Ｗ２＝３０：７０〜９９：１であるが、好ましくはＷ１：Ｗ２＝６０：４０〜９７：３の範囲である。アクリル樹脂の固形分重量Ｗ１が３０部未満になると、熱ラミネート性が損なわれるため好ましくなく、またＷ１が９９部を超えるとブロッキングが発生しやすくなるため好ましくない。
【００３０】
本発明のスチレンフィルム用印刷インキ組成物においては、通常グラビア印刷インキに用いる顔料を特に制限なく使用することができる。例えば、群青、紺青、弁柄、鉄黒、黄色酸化鉄、二酸化チタン、カーボンブラック、チタンブラック等の無機顔料、モノアゾ系顔料、ジスアゾ系顔料、縮合アゾ系顔料、フタロシアニン系顔料、アンスラキノン系顔料、キナクリドン系顔料、イソイレドリン系顔料、チオインジゴ系顔料、ジオキサジン系顔料、ピロロピロール系顔料等の有機顔料を使用することができる。
上記の着色顔料の使用量は、目的とする色調、濃度によって変化するが、メジウムも含めインキ全量中の０〜５０質量部の範囲で使用される。
【００３１】
インキの製造は、通常のグラビアインキと同様に、樹脂、顔料、溶剤および助剤を秤量し、良く撹拌してからペイントシェーカーやアトライター、サンドミル等の練肉分散機により練肉して仕上げる。
【００３２】
意匠性を付与するために本発明の印刷インキ組成物が使用されるＰＳフィルムは、コロナ処理やフレーム処理、延伸処理が施されていてもよい。
【００３３】
ラミネートされる基材としては、熱可塑性のプラスチックが使用される。好ましくはポリスチレン系の樹脂がよく、体質顔料が配合されていてもよい。又、炭酸ガスやブタンガス、空気等で発泡させたシートでもよい。
【００３４】
印刷インキの印刷は、一般的なグラビア印刷、シルクスクリーン印刷、フレキソ印刷等の任意の方式が用いられるが、グラビア印刷が好ましい。
【実施例】
【００３５】
以下に実施例をあげて、本発明を具体的に説明するが、本発明はこれら各例に限定されるものではない。なお、各例中の」「部」は「重量部「％」は「重量％」を表す。
【００３６】
＜アクリル樹脂ワニス（アクリル樹脂ワニスＡ）の作製＞
アクリルモノマーとして、メタクリル酸メチル〔単独重合体のガラス転移温度Ｔｇ＝＋１０５℃〕３７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量５００００、Ｔｇ５０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＡを作製した。
【００３７】
＜アクリル樹脂ワニス（アクリル樹脂ワニスＢ）の作製＞
アクリルモノマーとして、メタクリル酸メチル〔単独重合体のガラス転移温度Ｔｇ＝＋１０５℃〕３７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量２５０００、Ｔｇ５０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＢを作製した。
【００３８】
＜アクリル樹脂ワニス（アクリル樹脂ワニスＣ）の作製＞
アクリルモノマーとして、メタクリル酸メチル〔単独重合体のガラス転移温度Ｔｇ＝＋１０５℃〕３７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量１２５０００、Ｔｇ５０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＣを作製した。
【００３９】
＜アクリル樹脂ワニス（アクリル樹脂ワニスＤ）の作製＞
アクリルモノマーとして、スチレン〔単独重合体のガラス転移温度Ｔｇ＝＋１００℃〕１０部、メタクリル酸メチル〔単独重合体のガラス転移温度Ｔｇ＝＋１０５℃〕２７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量５００００、Ｔｇ５０℃となるスチレン−アクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＤを作製した。
【００４０】
＜アクリル樹脂ワニス（アクリル樹脂ワニスＥ）の作製＞
アクリルモノマーとして、メタクリル酸メチル〔単独重合体のガラス転移温度Ｔｇ＝＋１０５℃〕８２部、およびメタクリル酸ブチル〔単独重合体のガラス転移温度Ｔｇ＝＋２０℃〕１５部、アクリル酸〔単独重合体のガラス転移温度Ｔｇ＝＋１０６℃〕３部の組成比となるように共重合し、重量平均分子量５００００、Ｔｇ９０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＥを作製した。
【００４１】
＜アクリル樹脂ワニス（アクリル樹脂ワニスＦ）の作製＞
アクリルモノマーとして、メタクリル酸ブチル〔単独重合体のガラス転移温度Ｔｇ＝＋２０℃〕９０部、およびアクリル酸ブチル〔単独重合体のガラス転移温度Ｔｇ＝−５６℃〕７部、アクリル酸〔単独重合体のガラス転移温度Ｔｇ＝＋１０６℃〕３部の組成比となるように共重合し、重量平均分子量５００００、Ｔｇ１５℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＦを作製した。
【００４２】
＜アクリル樹脂ワニス（アクリル樹脂ワニスＧ）の作製＞
アクリルモノマーとして、メタクリル酸メチル〔単独重合体のガラス転移温度Ｔｇ＝＋１０５℃〕３７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量１４００００、Ｔｇ５０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＧを作製した。
【００４３】
＜アクリル樹脂ワニス（アクリル樹脂ワニスＨ）の作製＞
アクリルモノマーとして、メタクリル酸メチル〔単独重合体のガラス転移温度Ｔｇ＝＋１０５℃〕３７部、およびメタクリル酸ブチル〔単独重合体のガラス転移温度Ｔｇ＝＋２０℃〕６０部、アクリル酸〔単独重合体のガラス転移温度Ｔｇ＝＋１０６℃〕３部の組成比となるように共重合し、重量平均分子量１００００、Ｔｇ５０℃となるアクリル樹脂を作製した。作製したアクリル樹脂を、イソプロピルアルコールと酢酸エチルを等量ずつ混合した混合溶剤中に溶解させ、アクリル樹脂固形分が４０％のアクリル樹脂ワニスＨを作製した。
【００４４】
＜セルロース・アセテート・ブチレート樹脂ワニス（ＣＡＢ樹脂ワニスＡ）の調整＞
セルロース・アセテート・ブチレート樹脂〔関東化学株式会社、数平均分子量２００００、butyryl３６〜４４％〕２０部を、イソプロピルアルコールと酢酸エチルを等量ずつ混合した混合溶剤中に溶解させ、固形分２０％のセルロース・アセテート・ブチレート樹脂ワニス（ＣＡＢ樹脂ワニスＡ）を得た。
【００４５】
＜セルロース・アセテート・ブチレート樹脂ワニス（ＣＡＢ樹脂ワニスＢ）の調整＞
セルロース・アセテート・ブチレート樹脂〔関東化学株式会社、数平均分子量５０００、butyryl４４〜４８％〕２０部を、イソプロピルアルコールと酢酸エチルを等量ずつ混合した混合溶剤中に溶解させ、固形分２０％のセルロース・アセテート・ブチレート樹脂ワニス（ＣＡＢ樹脂ワニスＢ）を得た。
【００４６】
＜セルロース・アセテート・ブチレート樹脂ワニス（ＣＡＢ樹脂ワニスＣ）の調整＞
セルロース・アセテート・ブチレート樹脂〔関東化学株式会社、数平均分子量５７０００、butyryl４９〜５３％〕２０部を、イソプロピルアルコールと酢酸エチルを等量ずつ混合した混合溶剤中に溶解させ、固形分２０％のセルロース・アセテート・ブチレート樹脂ワニス（ＣＡＢ樹脂ワニスＣ）を得た。
【００４７】
＜セルロース・アセテート・ブチレート樹脂ワニス（ＣＡＢ樹脂ワニスＤ）の調整＞
セルロース・アセテート・ブチレート樹脂〔関東化学株式会社、数平均分子量７００００、butyryl３５〜３９％〕２０部を、イソプロピルアルコールと酢酸エチルを等量ずつ混合した混合溶剤中に溶解させ、固形分１０％のセルロース・アセテート・ブチレート樹脂ワニス（ＣＡＢ樹脂ワニスＤ）を得た。
【００４８】
＜セルロース・アセテート・プロピオネート樹脂ワニス（ＣＡＰ樹脂ワニス）の調整＞
セルロース・アセテート・プロピオネート樹脂〔関東化学株式会社、数平均分子量２５０００、propionyl４３〜４７％〕２０部を、イソプロピルアルコールと酢酸エチルを等量ずつ混合した混合溶剤中に溶解させ、固形分２０％のセルロース・アセテート・プロピオネート樹脂ワニス（ＣＡＰ樹脂ワニス）を得た。
【００４９】
＜ニトロセルロース樹脂ワニスの調整＞
ニトロセルロース樹脂〔稲畑産業株式会社、規格  Ｌ１／２、商品名  ＤＬＸ３０−５０〕２０部を、イソプロピルアルコールと酢酸エチルを等量ずつ混合した混合溶剤中に溶解させ、固形分２０％のニトロセルロース樹脂ワニスを得た。
【００５０】
（実施例１〜１２、比較例１〜８）
まず、表１に示す配合比で、実施例１〜１２および比較例１〜８のスチレンフィルム用印刷インキ組成物を調製した。
なお、顔料、可塑剤、フェニル基含有樹脂、粘着付与剤については、下記のものを用い、表示の成分をペイントシェーカーに表示量配合して、攪拌して分散させ、それぞれのインキ組成物を得た。
顔料  チタニックスＪＲ６０３〔酸化チタン、テイカ株式会社製〕
可塑剤  サンソサイザーＤＯＳ〔セバシン酸ジ２-エチルヘキシル、新日本理化株式会社性製〕
フェニル基含有樹脂  マイティエースＫ１２５〔フェノール共重合体、ヤスハラケミカル株式会社製〕をイソプロピルアルコールと酢酸エチルを等量ずつ混合した混合溶剤中に溶解させ、固形分５０％にしたもの。
粘着付与剤  エステルガム１０５〔荒川化学株式会社〕をイソプロピルアルコールと酢酸エチルを等量ずつ混合した混合溶剤中に溶解させ、固形分５０％にしたもの。
【００５１】
＜評価試験＞
上記の配合及び手順で作成した実施例の（１）〜（１２）および比較例（１）〜（７）の印刷インキ組成物をグラビア印刷機を使用し、印刷速度４０ｍ／分、線数１７５線、版深３０μｍの網グラビア版で、厚さ２５μｍのポリスチレン（ＰＳ）フィルム（大石産業株式会社製、スチロファン）に印刷を行った。その後、印刷効果（印刷物の意匠性の良さ）、耐ブロッキング性、インキの保存安定性、熱ラミネート適性、ラミネート強度及び成形適性について評価した。評価結果を表２に示す。なお、各評価方法は、以下に記した方法による。
【００５２】
＜印刷効果＞
ＰＳフィルムに対するインキ組成物の転移性を目視にて評価した。
○  インキがフィルム上に非常に均一に転移しており、外観が良好なもの。
△  インキの転移性が若干悪いが、外観は実用上問題ないもの。
×  インキの転移性が悪く、外観が製品として実用上支障のあるもの。
【００５３】
＜インキの保存安定性＞
試験インキを４０℃下で７日間放置し、経過時間による粘度測定データを離合社製ザーンカップで測定し、インキの仕上り直後と経過時間後の粘度の差からインキの保存安定性の評価を行った。
○  経時粘度が仕上がり直後の１．５倍未満であるもの。
△  経時粘度が仕上がり直後の１．５倍〜２倍程度であり、実用上問題ないもの。
×  経時粘度が仕上がり直後の２以上、または分離・沈殿・分離を起こし実用場支障があるもの。
【００５４】
＜耐ブロッキング性＞
印刷物と同じ大きさに切った印刷インキのグラビア印刷を施し、０．５Ｋｇの荷重をかけ、４０℃８０％湿度の雰囲気下で２４時間放置したものの耐ブロッキングを評価した。
○  インキが全く剥離しないもの
△  剥離抵抗を感じるが、実用上問題のないもの。
×  インキ皮膜にとられる面積が１０％以上であり、実用上支障があるもの
【００５５】
＜熱ラミネート強度＞
高発泡のＰＳシート（株式会社ＪＳＰ製）の上に、室温で一日放置した印刷物の印刷皮膜面を合わせ、印刷物のフイルム面に厚さ１２μｍのポリエステルフイルムを置き、ラミネーターを用いて、温度１８０℃、速度５ｍ／分の条件で熱ラミネートを行い、その後ポリエステルフイルム〔熱ラミネートしない）は取り払った。熱ラミネートされた積層体のＰＳフィルム面にクラフトテープ〔東洋インキ性〕）を貼り付けて２ ５ ｍ ｍ の幅に切り、引張試験機〔インテスコ製〕により剥離速度３０ ０ｍｍ／分、剥離角度９０度の条件でラミネート強度を測定した。ここでは印刷インキが介在した状態におけるＰＳフィルムとＰＳシートの積層体（幅２５ｍｍ）との剥離強度（ 層間接着強度）を測定している。
◎  ラミネート強度が非常に強く、剥離するとＰＳフィルムが切れる
○  ラミネート強度が非常に良好。剥離界面は凝集破壊となる
△  ラミネート強度が若干弱いが、実用上問題ないもの
×  ラミネート強度が弱く、実用上支障があるもの。
【００５６】
一般に剥離強度試験においては、積層体のラミネート強度を測定した場合、最も接着強度の弱い箇所から剥離する。例えばＰＳフィルム／インキ／ＰＳ シートの積層体の場合、ＰＳ フィルム／インキ間で剥離した場合は、Ｐ Ｓフィルムに対するインキの密着が弱い事の目安となる。またインキ／ＰＳシート間剥離の場合は、インキのＰＳシートに対する熱ラミ強度が弱いという目安となる。そしてＰＳフィルムへの密着と熱ラミ強度がいずれも強い場合、剥離界面は「層」で剥離はせず、ＰＳフィルムとＰＳシートの両方にインキが引っ張られて引きちぎられた様になる。これは凝集破壊と呼ばれる現象であり、最も好ましい剥離と考えられる。
【００５７】
〔成形適性試験〕
高発泡Ｐシートの上に、室温で一日放置した印刷物の印刷皮膜面を合わせ、印刷物のフイルム面に厚さ１２μｍのポリエステルフイルムを置き、ラミネータを用いて、温度１８０℃、速度５ｍ／分の条件で熱ラミネートを行なった。その後ポリエステルフイルムを取り除いたラミネート物を、真空成形機〔ｆｏｒｍｅｃｈ３００Ｘ〕を用いて１辺５０ｍｍ幅の正方形上の容器を作製し、ブリスターが発生しなかったものを（○）、ブリスターが発生したものを（×）として表示した。ブリスターとは膜面が部分的に剥離してふくれ、水ぶくれのようになる現象をいう。
【００５８】
表２に示すように、実施例（１）〜（１２）のアクリル樹脂及びＣＡＢ又はＣＡＰ樹脂を用いたものは、要求物性を全て満たしているのに対し、比較例（１）〜（８）では、要求物性のいずれかが不良であり、全てが良好となるものは得られなかった。
【００５９】
【表１】
0005853832.tif 000002
【００６０】
【表２】
0005853832.tif 000003